СЫРЬЕВАЯ СМЕСЬ ДЛЯ ПОЛУЧЕНИЯ ШТУКАТУРКИ
RAW MATERIAL MIXTURE FOR PRODUCING PLASTER

Изобретение касается производства сырьевых смесей, которые могут быть использованы для оштукатуривания бетонных и кирпичных поверхностей.
Известны сырьевые смеси для получения штукатурки, содержащие портландцемент, кварцевый песок, жидкое стекло, волокнистый материал (шерстяные и синтетические отходы ткацкого производства, асбест), воду [1].
Задача изобретения состоит в повышении прочности сцепления штукатурки с поверхностью бетона и силикатного кирпича.
Технический результат достигается тем, что сырьевая смесь для получения штукатурки, содержащая портландцемент, кварцевый песок, волокнистый материал, воду, дополнительно содержит гидросиликаты кальция и суперпластификатор С-3, а в качестве волокнистого материала - капроновые волокна длиной 3-15 мм при следующем соотношении компонентов, мас.%: портландцемент 29,0-33,0; кварцевый песок 40,0-44,0; указанные капроновые волокна 0,06-0,1; гидросиликаты кальция 0,1-0,14; суперпластификатор С-3 0,7-0,9; вода - остальное.
Составы сырьевой смеси для получения штукатурки приведены в таблице.
Таблица
Компоненты
Состав, мас.%:
1
3
4
Портландцемент
29,0
31,0
33,0
Кварцевый песок
44,0
42,0
40,0
Капроновые волокна длиной 3-15 мм
0,06
0,08
0,1
Гидросиликаты кальция
0,14
0,12
0,1
Суперпластификатор С-3
0,7
0,8
0,9
Вода
остальное
остальное
остальное
Для приготовления сырьевой смеси используют капроновые волокна длиной 3-15 мм; кварцевый песок, размолотый и просеянный через сито №008.
Для приготовления смеси подготавливают и дозируют сырьевые компоненты. Кварцевый песок, портландцемент перемешивают примерно с 70% необходимой воды, а затем в смесь вводят капроновые волокна, гидросиликаты кальция и суперпластификатор С-3, после чего добавляют оставшееся количество воды. Перед нанесением смеси оштукатуриваемую поверхность очищают от пыли и загрязнений и наносят слой приготовленной сырьевой смеси толщиной 3-6 мм. После того, как первый слой затвердеет, на него наносят еще один слой такой же толщины, выравнивают его и затирают. Возможно нанесение слоя штукатурки толщиной 15-20 мм (в три и более приемов). Прочность сцепления штукатурки с поверхностью бетона и силикатного кирпича составит не менее 1,5 МПа.
Источник информации
1. Александровский А.В., Попов К.Н. Материалы для декоративных штукатурных, плиточных и мозаичных работ. - М.: Высш. шк., 1986. - С.115-133.